(57)【要約】【課題】  業務用流通用途においてもヒ−トシール強度不足による袋破れを発生することがなく、かつ、透明性、光沢、長期間にわたる防曇性、包装適性等にも優れる防曇性積層フィルムを提供する。【解決手段】  密度が０．８８０〜０．９０３ｇ／ｃｍ3 であるエチレン−α−オレフィン共重合体から形成される中間層の両面にポリプロピレン系共重合体から形成される表面層が積層されてなる積層フィルムであって、少なくとも一方の表面層にグリセリン系多価アルコール脂肪酸エステル系防曇剤０．０５〜０．５重量％が含有されてなり、かつ、全厚みが１００μｍ以下であることを特徴とする防曇性積層フィルム、および、グリセリン系多価アルコール脂肪酸エステル系防曇剤が、ジグリセリン脂肪酸エステル６０重量％以上、エチレンオキサイド付加物１０〜３０重量％およびモノグリセライド１０〜３０重量％を含有してなることを特徴とする上記防曇性積層フィルム。【選択図】  なし【特許請求の範囲】
【請求項１】
密度が０．８８０〜０．９０３ｇ／ｃｍ3 であるエチレン−α−オレフィン共重合体から形成される中間層の両面にポリプロピレン系共重合体から形成される表面層が積層されてなる積層フィルムであって、少なくとも一方の表面層にグリセリン系多価アルコール脂肪酸エステル系防曇剤０．０５〜０．５重量％が含有されてなり、かつ、全厚みが１００μｍ以下であることを特徴とする防曇性積層フィルム。
【請求項２】
エチレン−α−オレフィン共重合体のメルトマスフローレイト（ＭＦＲ）が０．５〜４．５ｇ／１０分（１９０℃）であることを特徴とする請求項１に記載の防曇性積層フィルム。
【請求項３】
ポリプロピレン系共重合体が、エチレン−プロピレン共重合体またはエチレン−プロピレン−ブテン３元共重合体であることを特徴とする請求項１または請求項２に記載の防曇性積層フィルム。
【請求項４】
グリセリン系多価アルコール脂肪酸エステル系防曇剤が、グリセリン系多価アルコール脂肪酸エステルおよびエチレンオキサイド付加物を含有してなることを特徴とする請求項１〜請求項３のいずれか１項に記載の防曇性積層フィルム。
【請求項５】
グリセリン系多価アルコール脂肪酸エステル系防曇剤が、ジグリセリン脂肪酸エステル６０重量％以上、エチレンオキサイド付加物１０〜３０重量％およびモノグリセライド１０〜３０重量％を含有してなることを特徴とする請求項１〜請求項４のいずれか１項に記載の防曇性積層フィルム。
【請求項６】
ポリプロピレン系共重合体が、結晶核剤１００〜３０００ｐｐｍを含有してなることを特徴とする請求項１〜請求項５のいずれか１項に記載の防曇性積層フィルム。
【発明の詳細な説明】
【技術分野】
【０００１】
本発明は、優れた包装適性を有する防曇性積層フィルムに関する。
【背景技術】
【０００２】
従来より、フィルム（シートも含む）を用いて製袋した袋に生鮮野菜や果物などの農作物等を詰める場合に、手作業による手包装においても自動包装機による自動包装においても、作業性が悪いものを扱うことは農作物等の出荷量を低下することに繋がるため避けられている。また、生鮮野菜や果物などの内容物の見栄えが悪いと、店頭販売される際に消費者の購入意欲が低落することにより売れ残ってしまうという問題点があり、内容物の見栄えを向上させるために透明性や光沢に優れる材料からなるフィルムが用いられている。      
【０００３】
しかし、透明性や光沢に優れる材料は、一般に、柔軟でコシが弱い材料であるため、透明性や光沢に優れる材料を用いると包装作業性などの包装適性を損なう恐れが生ずる。すなわち、従来の包装用途むけフィルムには、見栄えと包装適性とを同時に満足することが困難であるという問題点がある。
【０００４】
一方、生鮮野菜や果物などの農作物等を密閉された袋で包装すると、内容物の呼吸および外気との温度差により袋の内部に結露を発生することがある。こうした結露は内容物の視認性を低下させるだけでなく水腐れを発生させることがあるため、結露を防止するために、フィルムには防曇性も要求されている。
【０００５】
このような観点から種々の包装用途むけフィルムが検討されており、例えば、０．１〜２．０重量％の防曇剤を含有し、密度が０．９０５〜０．９３０ｇ／ｃｍ3 である線状低密度ポリエチレン系共重合体からなる基層（中間層）フィルムの両面に、融点が１２０〜１４５℃であるポリプロピレン系共重合体からなる表面層が積層されてなる防曇性に優れたポリオレフィン系無延伸複合樹脂フィルムが開示されている。
【特許文献１】特開平８−２１６３５１号公報
【０００６】
ところが、近年、輸送形態の変化に伴って、包装形態としても店頭販売を目的とした個包装から業務用販売を目的とした段ボール等による大物包装が行われるようになり、上記フィルムのような従来のフィルムでは、ヒ−トシール強度が不足し、輸送途中で袋破れが発生する等の恐れがあり、業務用流通用途には不適格であるという問題点がある。
【発明の開示】
【発明が解決しようとする課題】
【０００７】
本発明の目的は、上記問題点に鑑み、業務用流通用途においてもヒ−トシール強度不足による袋破れを発生することがなく、かつ、透明性、光沢、長期間にわたる防曇性、包装適性等にも優れる防曇性積層フィルムを提供することにある。
【課題を解決するための手段】
【０００８】
請求項１に記載の発明（本発明）による防曇性積層フィルムは、密度が０．８８０〜０．９０３ｇ／ｃｍ3 であるエチレン−α−オレフィン共重合体から形成される中間層の両面にポリプロピレン系共重合体から形成される表面層が積層されてなる積層フィルムであって、少なくとも一方の表面層にグリセリン系多価アルコール脂肪酸エステル系防曇剤０．０５〜０．５重量％が含有されてなり、かつ、全厚みが１００μｍ以下であることを特徴とする。
【０００９】
請求項２に記載の発明による防曇性積層フィルムは、上記請求項１に記載の防曇性積層フィルムにおいて、エチレン−α−オレフィン共重合体のメルトマスフローレイト（ＭＦＲ）が０．５〜４．５ｇ／１０分（１９０℃）であることを特徴とする。
【００１０】
請求項３に記載の発明による防曇性積層フィルムは、上記請求項１または請求項２に記載の防曇性積層フィルムにおいて、ポリプロピレン系共重合体が、エチレン−プロピレン共重合体またはエチレン−プロピレン−ブテン３元共重合体であることを特徴とする。
【００１１】
請求項４に記載の発明による防曇性積層フィルムは、上記請求項１〜請求項３のいずれか１項に記載の防曇性積層フィルムにおいて、グリセリン系多価アルコール脂肪酸エステル系防曇剤が、グリセリン系多価アルコール脂肪酸エステルおよびエチレンオキサイド付加物を含有してなることを特徴とする。
【００１２】
請求項５に記載の発明による防曇性積層フィルムは、上記請求項１〜請求項４のいずれか１項に記載の防曇性積層フィルムにおいて、グリセリン系多価アルコール脂肪酸エステル系防曇剤が、ジグリセリン脂肪酸エステル６０重量％以上、エチレンオキサイド付加物１０〜３０重量％およびモノグリセライド１０〜３０重量％を含有してなることを特徴とする。
【００１３】
請求項６に記載の発明による防曇性積層フィルムは、上記請求項１〜請求項５のいずれか１項に記載の防曇性積層フィルムにおいて、ポリプロピレン系共重合体が、結晶核剤１００〜３０００ｐｐｍを含有してなることを特徴とする。
【００１４】
本発明の防曇性積層フィルムは、密度が０．８８０〜０．９０３ｇ／ｃｍ3 であるエチレン−α−オレフィン共重合体から形成される中間層の両面にポリプロピレン系共重合体から形成される表面層が積層されてなる積層フィルムであって、少なくとも一方の表面層にグリセリン系多価アルコール脂肪酸エステル系防曇剤０．０５〜０．５重量％が含有されてなり、かつ、全厚みが１００μｍ以下である。
【００１５】
本発明の防曇性積層フィルムの中間層を形成するエチレン−α−オレフィン共重合体としては、主たるモノマーとしてのエチレンと従たるモノマーとしてのエチレン以外のα−オレフィンとが共重合されてなる線状低密度ポリエチレン樹脂が挙げられる。これらのエチレン−α−オレフィン共重合体は、ブロック共重合体、ランダム共重合体、ランダムブロック共重合体等のいずれであっても良い。また、これらのエチレン−α−オレフィン共重合体は、単独で用いられても良いし、２種類以上が併用されても良い。
【００１６】
上記エチレン以外のα−オレフィンとしては、特に限定されるものではないが、例えば、プロピレン、１−ブテン、１−ペンテン、１−ヘキセン、１−オクテン、４−メチル−１−ペンテン等が挙げられる。これらのエチレン以外のα−オレフィンは、単独で用いられても良いし、２種類以上が併用されても良い。
【００１７】
本発明の防曇性積層フィルムにおいては、上記エチレン−α−オレフィン共重合体の密度が０．８８０〜０．９０３ｇ／ｃｍ3 であることが必要である。なお、上記密度とは、ＪＩＳ  Ｋ  ７１１２「プラスチック−非発泡プラスチックの密度及び比重の測定方法」に準拠して測定された密度を言う。
【００１８】
エチレン−α−オレフィン共重合体の上記密度が０．８８０ｇ／ｃｍ3 未満であると、中間層ひいては防曇性積層フィルムの機械的強度が不十分となったり、中間層ひいては防曇性積層フィルムが柔軟になりすぎて、防曇性積層フィルムの表面が粘着性を帯び、包装適性が損なわれる。逆にエチレン−α−オレフィン共重合体の上記密度が０．９０３ｇ／ｃｍ3 を超えると、中間層ひいては防曇性積層フィルムの透明性が低下して、防曇性積層フィルムの見栄えが悪くなる。
【００１９】
また、本発明の防曇性積層フィルムにおいては、防曇性積層フィルムのヒートシール強度をより向上させるために、上記エチレン−α−オレフィン共重合体のメルトマスフローレイト（ＭＦＲ）が０．５〜４．５ｇ／１０分（１９０℃）であることが好ましい。なお、上記メルトマスフローレイト（ＭＦＲ）とは、ＪＩＳ  Ｋ  ７２１０「プラスチック−熱可塑性プラスチックのメルトマスフローレイト（ＭＦＲ）及びメルトボリュームフローレイト（ＭＶＲ）の試験方法」に準拠して１９０℃で測定されたメルトマスフローレイト（ＭＦＲ）を言う。
【００２０】
エチレン−α−オレフィン共重合体の上記メルトマスフローレイト（ＭＦＲ）が０．５ｇ／１０分（１９０℃）未満であると、中間層ひいては防曇性積層フィルムの成形性（製膜性）が損なわれることがあり、逆にエチレン−α−オレフィン共重合体の上記メルトマスフローレイト（ＭＦＲ）が４．５ｇ／１０分（１９０℃）を超えると、防曇性積層フィルムをヒートシールする際に溶融樹脂の糸引き現象が起こることがある。
【００２１】
このような特性を有するエチレン−α−オレフィン共重合体は、例えば、メタロセン触媒を用いて、主たるモノマーとしてのエチレンと従たるモノマーとしての上記エチレン以外のα−オレフィンとを共重合することにより得ることができる。
【００２２】
本発明の防曇性積層フィルムの表面層を形成するポリプロピレン系共重合体としては、特に限定されるものではないが、例えば、主たるモノマーとしてのプロピレンと従たるモノマーとしてのプロピレン以外のα−オレフィンとの共重合体等が挙げられる。これらのポリプロピレン系共重合体は、ブロック共重合体、ランダム共重合体、ランダムブロック共重合体等のいずれであっても良い。また、これらのポリプロピレン系共重合体は、単独で用いられても良いし、２種類以上が併用されても良い。
【００２３】
上記プロピレン以外のα−オレフィンとしては、特に限定されるものではないが、例えば、エチレン、１−ブテン、１−ペンテン、１−ヘキセン、１−オクテン、４−メチル−１−ペンテン等が挙げられる。これらのプロピレン以外のα−オレフィンは、単独で用いられても良いし、２種類以上が併用されても良い。
【００２４】
本発明の防曇性積層フィルムにおいては、上記ポリプロピレン系共重合体のなかでも、より優れた光沢を有する表面層ひいては防曇性積層フィルムを得られることから、エチレン−プロピレン共重合体やエチレン−プロピレン−ブテン３元共重合体が好適に用いられる。上記エチレン−プロピレン共重合体およびエチレン−プロピレン−ブテン３元共重合体は、それぞれ単独で用いられても良いし、両者が併用されても良い。
【００２５】
上記ポリプロピレン系共重合体は、表面層ひいては防曇性積層フィルムのヒートシール強度をより向上させるために、メルトマスフローレイト（ＭＦＲ）が２．０〜９．０ｇ／１０分（２３０℃）であることが好ましい。なお、上記メルトマスフローレイト（ＭＦＲ）とは、ＪＩＳ  Ｋ  ７２１０に準拠して２３０℃で測定されたメルトマスフローレイト（ＭＦＲ）を言う。
【００２６】
ポリプロピレン系共重合体の上記メルトマスフローレイト（ＭＦＲ）が２．０ｇ／１０分（２３０℃）未満であると、表面層ひいては防曇性積層フィルムの成形性（製膜性）が損なわれることがあり、逆にポリプロピレン系共重合体の上記メルトマスフローレイト（ＭＦＲ）が９．０ｇ／１０分（２３０℃）を超えると、防曇性積層フィルムをヒートシールする際に溶融樹脂の糸引き現象が起こることがある。
【００２７】
本発明の防曇性積層フィルムは、上記ポリプロピレン系共重合体から形成される少なくとも一方の表面層にグリセリン系多価アルコール脂肪酸エステル系防曇剤０．０５〜０．５重量％が含有されてなることが必要である。
【００２８】
防曇性積層フィルムの少なくとも一方の表面層にグリセリン系多価アルコール脂肪酸エステル系防曇剤を含有させることにより、グリセリン系多価アルコール脂肪酸エステル系防曇剤を含有する方の防曇性積層フィルムの表面にグリセリン系多価アルコール脂肪酸エステル系防曇剤がブリードアウトして、水滴の付着を防止する効果すなわち防曇性を付与する効果や防曇性積層フィルムに滑性を付与する効果等を発揮する。
【００２９】
防曇性積層フィルムの少なくとも一方の表面層におけるグリセリン系多価アルコール脂肪酸エステル系防曇剤の含有量が０．０５重量％未満であると、グリセリン系多価アルコール脂肪酸エステル系防曇剤を含有させることによる上記効果を十分に得られなくなり、逆に防曇性積層フィルムの少なくとも一方の表面層におけるグリセリン系多価アルコール脂肪酸エステル系防曇剤の含有量が０．５重量％を超えると、防曇性積層フィルムの表面におけるグリセリン系多価アルコール脂肪酸エステル系防曇剤の量が多くなりすぎて、白化現象を来し、包装品質が低下する。
【００３０】
上記グリセリン系多価アルコール脂肪酸エステル系防曇剤とは、例えばグリセリンなどのグリセリン系多価アルコールと例えばラウリル酸、ステアリン酸、オレイン酸などの脂肪酸とのエステル（グリセリン系多価アルコール脂肪酸エステル）そのものからなる防曇剤、および、上記グリセリン系多価アルコール脂肪酸エステルを主成分として５０重量％を超える量で含有し、その他の防曇剤を５０重量％未満の量で含有してなる防曇剤のことである。これらのグリセリン系多価アルコール脂肪酸エステル系防曇剤は、単独で用いられても良いし、２種類以上が併用されても良い。
【００３１】
上記グリセリン系多価アルコール脂肪酸エステルとしては、特に限定されるものではないが、例えば、ジグリセリンラウレート、ジグリセリンステアレート、ジグリセリンオレートなどのジグリセリン脂肪酸エステルや、グリセリンモノオレートなどのモノグリセライド等が挙げられる。これらのグリセリン系多価アルコール脂肪酸エステルは、単独で用いられても良いし、２種類以上が併用されても良い。
【００３２】
上記グリセリン系多価アルコール脂肪酸エステルは、本発明で用いられるグリセリン系多価アルコール脂肪酸エステル系防曇剤の主防曇剤として機能し、本発明の防曇性積層フィルムに優れた防曇性および防曇性の持続性（防曇持続性）を付与する。
【００３３】
上記その他の防曇剤としては、特に限定されるものではないが、例えば、ポリオキシエチレンアルキルエーテル、ポリオキシエチレンソルビタントリオールなどのエチレンオキサイド付加物や、ソルビタンラウレート、ソルビタンステアレート、ソルビタンオレートなどのソルビタン脂肪酸エステル等が挙げられ、なかでも、エチレンオキサイド付加物が好適に用いられる。これらのその他の防曇剤は、単独で用いられても良いし、２種類以上が併用されても良い。
【００３４】
上記モノグリセライドは、本発明の防曇性積層フィルムの表面層を形成する前記ポリプロピレン系共重合体と上記ジグリセリン脂肪酸エステルやエチレンオキサイド付加物やソルビタン脂肪酸エステルとの相溶性向上に寄与する。また、上記エチレンオキサイド付加物やソルビタン脂肪酸エステルは、本発明で用いられるグリセリン系多価アルコール脂肪酸エステル系防曇剤の補助防曇剤として機能し、本発明の防曇性積層フィルムの防曇性および防曇持続性、特に低温時における防曇性および防曇持続性の向上に寄与する。
【００３５】
本発明の防曇性積層フィルムにおいては、上記グリセリン系多価アルコール脂肪酸エステル系防曇剤のなかでも、グリセリン系多価アルコール脂肪酸エステルおよびエチレンオキサイド付加物を含有してなるグリセリン系多価アルコール脂肪酸エステル系防曇剤が好適に用いられ、とりわけ、ジグリセリン脂肪酸エステル６０重量％以上、エチレンオキサイド付加物１０〜３０重量％およびモノグリセライド１０〜３０重量％を含有してなるグリセリン系多価アルコール脂肪酸エステル系防曇剤がより好適に用いられる。このようなグリセリン系多価アルコール脂肪酸エステル系防曇剤を用いることにより、優れた防曇性および防曇持続性、特に低温時においても優れた防曇性および防曇持続性を発現する防曇性積層フィルムを得ることができる。
【００３６】
上記グリセリン系多価アルコール脂肪酸エステル系防曇剤において、ジグリセリン脂肪酸エステルの含有量が６０重量％未満であると、グリセリン系多価アルコール脂肪酸エステル系防曇剤ひいては防曇性積層フィルムの防曇性および防曇持続性が不十分となることがある。
【００３７】
また、上記グリセリン系多価アルコール脂肪酸エステル系防曇剤において、エチレンオキサイド付加物の含有量が１０重量％未満であると、グリセリン系多価アルコール脂肪酸エステル系防曇剤ひいては防曇性積層フィルムの防曇性および防曇持続性、特に低温時における防曇性および防曇持続性が十分に向上しないことがあり、逆にエチレンオキサイド付加物の含有量が３０重量％を超えると、防曇性積層フィルムの表面におけるエチレンオキサイド付加物の量が多くなりすぎて、白化現象を来し、包装品質が低下することがある。
【００３８】
さらに、上記グリセリン系多価アルコール脂肪酸エステル系防曇剤において、モノグリセライドの含有量が１０重量％未満であると、本発明の防曇性積層フィルムの表面層を形成するポリプロピレン系共重合体と上記ジグリセリン脂肪酸エステルやエチレンオキサイド付加物との相溶性が十分に向上しないことがあり、逆にモノグリセライドの含有量が３０重量％を超えると、グリセリン系多価アルコール脂肪酸エステル系防曇剤ひいては防曇性積層フィルムの防曇性および防曇持続性が不十分となることがある。
【００３９】
本発明の防曇性積層フィルムにおいては、上記グリセリン系多価アルコール脂肪酸エステル系防曇剤は、防曇性積層フィルムの一方の表面層のみに含有されていても良いし、両方の表面層に含有されていても良い。グリセリン系多価アルコール脂肪酸エステル系防曇剤が防曇性積層フィルムの一方の表面層のみに含有されている場合、この防曇性積層フィルムを用いて例えば袋を製袋する際には、グリセリン系多価アルコール脂肪酸エステル系防曇剤を含有する方の防曇性積層フィルムの表面を袋の内面側とすることが好ましい。また、上記グリセリン系多価アルコール脂肪酸エステル系防曇剤は、防曇性積層フィルムの防曇持続性をより向上させるために、前記エチレン−α−オレフィン共重合体から形成される中間層にも含有されていて良い。
【００４０】
本発明の防曇性積層フィルムの表面層を形成するポリプロピレン系共重合体は、結晶核剤１００〜３０００ｐｐｍを含有してなることが好ましく、より好ましくは２００〜１５００ｐｐｍである。
【００４１】
表面層を形成するポリプロピレン系共重合体が結晶核剤を含有することにより、ポリプロピレン系共重合体の結晶成長がコントロールされ、生成する結晶が小粒で安定したものとなるために、透明性と光沢とに優れる防曇性積層フィルムを得ることができる。また、表面層を形成するポリプロピレン系共重合体が結晶核剤を含有することにより、本発明の防曇性積層フィルムの少なくとも一方の表面層に含有される上記グリセリン系多価アルコール脂肪酸エステル系防曇剤の防曇性積層フィルムの表面への移行速度がコントロールされて、防曇性積層フィルムは長期間にわたって優れた防曇持続性を発現することができるものとなる。すなわち、防曇性積層フィルムの少なくとも一方の表面層に含有されるグリセリン系多価アルコール脂肪酸エステル系防曇剤は、防曇性積層フィルムの内部から表面へ徐々にブリードアウトして表面に存在することにより防曇効果を発現するが、ブリードアウト速度が速すぎると短期間でブリードアウトが完了してしまい、防曇効果の持続性が不十分となる。しかし、表面層を形成するポリプロピレン系共重合体が結晶核剤を含有することにより、グリセリン系多価アルコール脂肪酸エステル系防曇剤のブリードアウト速度がコントロールされるので、防曇効果の持続性が向上するのみならず、防曇性積層フィルムの表面の滑性が安定化するために包装作業性などの包装適性が向上するとともに、防曇性積層フィルムの少なくとも一方の表面層中におけるグリセリン系多価アルコール脂肪酸エステル系防曇剤の含有量を最低限に抑制することもできる。
【００４２】
上記結晶核剤としては、特に限定されるものではないが、例えば、リン酸２，２’−メチレンビス（４，６−ジ−ｔｅｒｔ−ブチルフェニル）ナトリウム、リン酸ビス（４−ｔｅｒｔ−ブチルフェニル）ナトリウムなどのリン酸エステル塩系結晶核剤、ビス（ｐ−メチルベンジリデン）ソルビトール、ビス（ｐ−エチルベンジリデン）ソルビトールなどのソルビトール系結晶核剤、カルボン酸塩系結晶核剤等が挙げられる。これらの結晶核剤は、単独で用いられても良いし、２種類以上が併用されても良い。
【００４３】
ポリプロピレン系共重合体中における上記結晶核剤の含有量が１００ｐｐｍ未満であると、結晶核剤を含有させることによる上記効果を十分に得られなくなることがあり、逆にポリプロピレン系共重合体中における上記結晶造核剤の含有量が３０００ｐｐｍを超えると、防曇性積層フィルムの防曇性および防曇持続性が不十分となったり、透明性や光沢が損なわれることがある。
【００４４】
また、本発明の防曇性積層フィルムの表面層を形成するポリプロピレン系共重合体は、アンチブロッキング剤（ブロッキング防止剤）を含有していても良い。ポリプロピレン系共重合体にアンチブロッキング剤を含有させることにより、防曇性積層フィルムの表面の滑性が向上して防曇性積層フィルム同士のブロッキングを防止することができ、防曇性積層フィルムの包装適性や取扱い性がより向上する。
【００４５】
上記アンチブロッキング剤は、特に限定されるものではないが、平均粒子径が１０μｍ以下であることが好ましく、ポリプロピレン系共重合体中における含有量が１０００ｐｐｍ以下であることが好ましい。
【００４６】
アンチブロッキング剤の平均粒子径が１０μｍを超えたり、ポリプロピレン系共重合体中におけるアンチブロッキング剤の含有量が１０００ｐｐｍを超えると、表面層ひいては防曇性積層フィルムの透明性や光沢が低下して、外観が損なわれることがある。
【００４７】
本発明の防曇性積層フィルムの中間層および／または表面層には、本発明の課題達成を阻害しない範囲で必要に応じて、例えば、充填剤、軟化剤、酸化防止剤、熱安定剤、光安定剤、紫外線吸収剤、滑剤、着色剤、帯電防止剤、難燃剤等の各種添加剤の１種類もしくは２種類以上が含有されていても良い。
【００４８】
本発明の防曇性積層フィルムは、全厚みが１００μｍ以下であることが必要であり、好ましくは１５〜１００μｍである。防曇性積層フィルムの全厚みが１００μｍを超えると、弾性率が高くなりすぎて、生鮮野菜や果物などの農作物等の包装においては嵩張るために無駄な空間を作ってしまう。また、防曇性積層フィルムの全厚みが１５μｍ未満であると、包装フィルムとして必要な機械的強度等が不十分となることがある。
【００４９】
本発明の防曇性積層フィルムの成形方法（製膜方法）としては、特に限定されるものではないが、例えば、溶融押出しによるインフレーション成形法やＴダイ成形法等が挙げられ、なかでも、本発明の防曇性積層フィルムは透明性および光沢が要求されることから、Ｔダイ成形法により成形（製膜）した後に、ロール内部を水冷した冷却ロールで溶融樹脂膜を冷却する成形法（製膜法）を採ることが好ましい。また、中間層の両面に表面層が積層されてなる３層（多層）構成の防曇性積層フィルムを成形する方法としては、特に限定されるものではないが、例えば、共押出し法、押出しラミネート法、ドライラミネート法等が挙げられ、なかでも、生産性に優れることから、共押出し法を採ることが好ましい。  
【発明の効果】
【００５０】
本発明の防曇性積層フィルムは、密度が０．８８０〜０．９０３ｇ／ｃｍ3 であるエチレン−α−オレフィン共重合体から形成される中間層の両面にポリプロピレン系共重合体から形成される表面層が積層されてなる積層フィルムであって、少なくとも一方の表面層にグリセリン系多価アルコール脂肪酸エステル系防曇剤０．０５〜０．５重量％が含有されてなり、かつ、全厚みが１００μｍ以下となされているので、業務用流通用途においてもヒ−トシール強度不足による袋破れを発生することがなく、かつ、透明性、光沢、長期間にわたる防曇性、包装適性等にも優れるものとなる。
【００５１】
また、本発明の防曇性積層フィルムは、上記エチレン−α−オレフィン共重合体としてメルトマスフローレイト（ＭＦＲ）が０．５〜４．５ｇ／１０分（１９０℃）であるエチレン−α−オレフィン共重合体を用いたり、上記ポリプロピレン系共重合体としてエチレン−プロピレン共重合体またはエチレン−プロピレン−ブテン３元共重合体を用いたり、上記グリセリン系多価アルコール脂肪酸エステル系防曇剤としてグリセリン系多価アルコール脂肪酸エステルおよびエチレンオキサイド付加物を含有してなるグリセリン系多価アルコール脂肪酸エステル系防曇剤を用いたり、同じくグリセリン系多価アルコール脂肪酸エステル系防曇剤としてジグリセリン脂肪酸エステル６０重量％以上、エチレンオキサイド付加物１０〜３０重量％およびモノグリセライド１０〜３０重量％を含有してなるグリセリン系多価アルコール脂肪酸エステル系防曇剤を用いたり、上記ポリプロピレン系共重合体として結晶核剤１００〜３０００ｐｐｍを含有してなるポリプロピレン系共重合体を用いたりすることにより、上記効果がより確実なものとなる。
【発明を実施するための最良の形態】
【００５２】
本発明をさらに詳しく説明するため以下に実施例を挙げるが、本発明はこれらの実施例のみに限定されるものではない。
【実施例】
【００５３】
（実施例１）
中間層形成用のエチレン−α−オレフィン共重合体として、密度が０．９００ｇ／ｃｍ3 であり、メルトマスフローレイト（ＭＦＲ）が４．０ｇ／１０分（１９０℃）であるエチレン−ブテン共重合体を用い、一方の表面層（袋の内面側となる表面層）形成用のポリプロピレン系共重合体として、メルトマスフローレイト（ＭＦＲ）が７．５ｇ／１０分（２３０℃）であり、グリセリン系多価アルコール脂肪酸エステル系防曇剤（商品名「リケルマー」、理研ビタミン社製）０．３重量％およびシリコーン系アンチブロッキング剤（商品名「トスパール」、東芝シリコーン社製）５００ｐｐｍを含有するエチレン−プロピレン共重合体を用い、他方の表面層（袋の外面側となる表面層）形成用のポリプロピレン系共重合体として、メルトマスフローレイト（ＭＦＲ）が７．５ｇ／１０分（２３０℃）であるエチレン−プロピレン共重合体を用いて、フィードブロック共押出し方式により、Ｔダイ温度２５０℃で共押出しを行って３層構成の溶融樹脂膜を成形（製膜）した後、この溶融樹脂膜を温度３０℃の冷却ロールで冷却して、層厚比が表面層／中間層／表面層＝１／３／１であり、全厚みが５０μｍである防曇性積層フィルムを得た。
【００５４】
（実施例２）
中間層形成用のエチレン−α−オレフィン共重合体として、密度が０．９００ｇ／ｃｍ3 であり、メルトマスフローレイト（ＭＦＲ）が２．０ｇ／１０分（１９０℃）である線状低密度ポリエチレン樹脂を用いたこと以外は実施例１の場合と同様にして、層厚比が表面層／中間層／表面層＝１／３／１であり、全厚みが５０μｍである防曇性積層フィルムを得た。
【００５５】
（実施例３）
両表面層形成用のエチレン−プロピレン共重合体に結晶核剤５００ｐｐｍを含有させたこと以外は実施例１の場合と同様にして、層厚比が表面層／中間層／表面層＝１／３／１であり、全厚みが５０μｍである防曇性積層フィルムを得た。
【００５６】
（比較例１）
一方の表面層（袋の内面側となる表面層）形成用のエチレン−プロピレン共重合体にグリセリン系多価アルコール脂肪酸エステル系防曇剤を含有させなかったこと以外は実施例１の場合と同様にして、層厚比が表面層／中間層／表面層＝１／３／１であり、全厚みが５０μｍである防曇性積層フィルムを得た。
【００５７】
（比較例２）
中間層形成用のエチレン−α−オレフィン共重合体として、密度が０．９１５ｇ／ｃｍ3 であり、メルトマスフローレイト（ＭＦＲ）が２．０ｇ／１０分（１９０℃）であるエチレン−ブテン共重合体を用いたこと以外は実施例１の場合と同様にして、層厚比が表面層／中間層／表面層＝１／３／１であり、全厚みが５０μｍである防曇性積層フィルムを得た。
【００５８】
実施例１〜実施例３、および、比較例１および比較例２で得られた防曇性積層フィルムの性能（１．ヒートシール強度、２．ヘーズ、３．光沢度、４．防曇性、５．動摩擦係数）を以下の方法で評価した。その結果は表１に示すとおりであった。
【００５９】
１．ヒートシール強度
ＪＩＳ  Ｚ  １７０７「食品包装用プラスチックフィルム」に準拠して、防曇性積層フィルムのヒートシール強度（Ｎ／１５ｍｍ）を測定した。
２．ヘーズ
ＪＩＳ  Ｋ  ７１０５「プラスチックの光学的特性試験方法」に準拠して、防曇性積層フィルムのヘーズ（％）を測定した。
３．光沢度
ＪＩＳ  Ｋ  ７１０５に準拠して、防曇性積層フィルムの光沢度（％）を測定した。
４．防曇性
１２０ｍｍ×２００ｍｍサイズのトレーに水１００ｇを染み込ませた脱脂綿を入れ、防曇性積層フィルムで包装して０℃に冷却した。次いで、３０分後に防曇性積層フィルムの内面を目視で観察し、下記判定基準により防曇性を評価した。
〔判定基準〕
◎‥‥内容物が視認可能で問題なかった。水膜は張っていたが、水滴状態ではなかっ          た。
○‥‥内容物が視認可能であったが、若干の水滴が見えた。
×‥‥内容物が視認できない程度にまで水滴が付着していた。
５．動摩擦係数
ＪＩＳ  Ｋ  ７１２５「プラスチック−フィルム及びシート−摩擦係数試験方法」に準拠して、防曇性積層フィルムの動摩擦係数を測定した。
【００６０】
【表１】
2005144969.tif 000002
【００６１】
表１から明らかなように、本発明による実施例１〜実施例３の防曇性積層フィルムは、いずれもヒートシール強度、透明性（ヘーズ）、光沢（光沢度）、防曇性および包装作業性などの包装適性（動摩擦係数）の全てについて優れていた。
【００６２】
これに対し、いずれの表面層にもグリセリン系多価アルコール脂肪酸エステル系防曇剤を含有させなかった比較例１の防曇性積層フィルムは、防曇性が悪く、包装作業性などの包装適性（動摩擦係数）も劣っていた。また、中間層形成用のエチレン−α−オレフィン共重合体として密度が０．９０３ｇ／ｃｍ3 を超えていた（０．９１５ｇ／ｃｍ3 ）エチレン−ブテン共重合体を用いた比較例２の防曇性積層フィルムは、透明性（ヘーズ）および光沢（光沢度）が劣っていた。
【産業上の利用可能性】
【００６３】
以上述べたように、本発明の防曇性積層フィルムは、業務用流通用途においてもヒ−トシール強度不足による袋破れを発生することがなく、かつ、透明性、光沢、長期間にわたる防曇性、包装適性等にも優れているので、内容物の見栄えが良く、特に生鮮野菜や果物などの農作物や各種食品等の包装用フィルムとして好適に用いられる。